(57)【特許請求の範囲】
【請求項１】
下記一般式（化１）で示されるアルキルカーボネートを有効成分として含有してなる陰極線管部品用プレス成型油。
【化１】
0003645592.tif 000002
【請求項２】
前記式（化１）中、Ｒ1 及びＲ2 の炭素原子数が１２〜１６の範囲の混合物である請求項１に記載の陰極線管部品用プレス成型油。
【請求項３】
陰極線管部品が黒化処理前の陰極線管用シャドウマスクである請求項１〜２のいずれかに記載のプレス成型油。
【請求項４】
請求項１に記載のプレス成型油をプレス金型表面に塗布し、金属材料をプレス成型した後、プレス成型された金属材料を温水を使用して前記プレス成型油を洗浄除去し、しかる後乾燥する陰極線管部品用プレス成型品の処理方法。
【請求項５】
温水の温度が４０〜８０℃であり、金属材料を温水に浸漬処理またはシャワー処理する請求項４に記載の陰極線管部品用プレス成型品の処理方法。
【請求項６】
請求項１に記載のプレス成型油をプレス金型表面に塗布し、金属材料をプレス成型した後、プレス成型された金属材料を加熱して前記プレス成型油を蒸発または熱分解して除去する陰極線管部品用プレス成型品の処理方法。
【請求項７】
加熱温度が１００〜６００℃であり、ＣＯ、ＣＯ2 及び不活性ガスから選ばれる少なくとも一つのガスを含む雰囲気条件である請求項６に記載の陰極線管部品用プレス成型品の処理方法。
【請求項８】
プレス成型品が、黒化処理前の陰極線管用シャドウマスクである請求項４〜７のいずれかに記載の陰極線部品用プレス成型品の処理方法。
【発明の詳細な説明】
【０００１】
【産業上の利用分野】
本発明は、例えば陰極線管用シャドウマスクなどに用いられるプレス成型油及びそれを用いたプレス成型品の処理方法に関する。さらに詳しくは、有機溶剤を使用すること無く除去できる陰極線管部品用プレス成型油及びそれを用いたプレス成型品の処理方法に関する。
【０００２】
【従来の技術】
一般にプレス加工した金属製品は、その表面にプレス油が付着する。従来、例えば陰極線管用シャドウマスクなどのプレス成型をはじめとするプレス工程では、０．１〜０．２５ｍｍの薄板平板を所定の設計曲面を得るため深絞加工を行っている。この工程では、成型時の金型と平板との負荷率をさげる目的で潤滑油を付与している。ここで用いられるプレス油として鉱物油が知られているが、一般の油は負荷率をさげるため油分、Ｓ，Ｃｌ，Ｓｉ等の添加剤を含む。これらの成分は残存すると、電子管を製造するうえではガス、エミッション等に影響を与える。一般的に、清浄度の範囲は約１０μｇ／ｃｍ2 以下の油分残渣であれば黒化処理は良好な品質を得ることができ、ガス、エミッション等に影響を与えないとされている。そのため従来は、トリクロロエタンなどの塩素系有機溶剤を用いてプレス油を除去することが一般的に行われていた。しかしながら、トリクロロエタンなどの塩素系有機溶剤は、地球環境保護上、使用することが好ましくない。そのため、高級アルコール系を用いた水系洗浄剤による洗浄方法が提案されている（特開平６−７３５７６号公報）。
【０００３】
【発明が解決しようとする課題】
しかしながら、前記特開平６−７３５７６号公報の提案は、特殊な水系洗浄剤を用いるため、装置が大きくなり、プレス成型油の除去処理費用が高くなるという問題があった。とくにテレビジョンなどの陰極線管部品に用いられるシャドウマスクなどは、プレス成型油が残存すると陰極線などの影響を受けて画像特性に重要な影響を与える。
【０００４】
本発明は、前記従来の問題を解決するため、プレス成型油の除去処理を容易におこなうことができる陰極線管部品用プレス成型油及びそれを用いたプレス成型品の処理方法を提供することを目的とする。
【０００５】
【課題を解決するための手段】
前記目的を達成するため、本発明の陰極線管部品用プレス成型油は、前記一般式（化１）で示されるアルキルカーボネートを有効成分として含有してなるという構成を備えたものである。
【０００６】
前記構成においては、前記式（化１）中、Ｒ1 及びＲ2 の炭素原子数が１２〜１６の範囲の混合物であることが好ましい。
次に本発明の第１番目のプレス成型品の処理方法は、前記一般式（化１）で示されるアルキルカーボネートを有効成分として含有してなるプレス成型油をプレス表面に塗布し、金属材料をプレス成型した後、プレス成型された金属材料を温水を使用して前記プレス成型油を洗浄除去し、しかる後乾燥するという構成を備えたものである。
【０００７】
前記構成においては、温水の温度が４０〜８０℃であり、金属材料を温水に浸漬処理またはシャワー処理することが好ましい。
次に本発明の第２番目のプレス成型品の処理方法は、前記一般式（化１）で示されるアルキルカーボネートを有効成分として含有してなるプレス成型油をプレス表面に塗布し、金属材料をプレス成型した後、プレス成型された金属材料を加熱して前記プレス成型油を蒸発または熱分解して除去するという構成を備えたものである。
【０００８】
前記構成においては、加熱温度が１００〜６００℃であり、ＣＯ、ＣＯ2 及び不活性ガスから選ばれる少なくとも一つのガスを含む雰囲気条件であることが好ましい。
【０００９】
また前記本発明の陰極線管部品用プレス成型油の発明においては、陰極線管部品が、黒化処理前の陰極線管用シャドウマスクであることが好ましく、また、プレス成型品の処理方法の発明においては、プレス成型品が、黒化処理前の陰極線管用シャドウマスクであることが好ましい。
【００１０】
【作用】
前記本発明の陰極線管部品用プレス成型油の構成によれば、前記一般式（化１）で示されるアルキルカーボネートを有効成分として含有してなることにより、プレス成型性を落とすことなく、残存するプレス成型油の除去処理が容易におこなうことができる。この結果、テレビジョンなどの陰極線管部品に用いられるシャドウマスクなどの成型に用いても、プレス成型油は残存せず画像特性に影響を与えない。
【００１１】
前記において、前記式（化１）中、Ｒ1及びＲ2の炭素原子数が１２〜１６の範囲の混合物であるという好ましい構成によれば、さらにプレス成型性を落とすことなく、残存するプレス成型油の除去処理を容易におこなうことができる。
【００１２】
次に本発明の第１番目のプレス成型品の処理方法の構成によれば、前記一般式（化１）で示されるアルキルカーボネートを有効成分として含有してなるプレス成型油をプレス表面に塗布し、金属材料をプレス成型した後、プレス成型された金属材料を温水を使用して前記プレス成型油を洗浄除去し、しかる後乾燥することにより、基準以下である約１０μｇ／ｃｍ2 以下の油分残渣を得ることができる。
【００１３】
前記において、温水の温度が４０〜８０℃であり、金属材料を温水に浸漬処理またはシャワー処理するという好ましい構成によれば、効率良く、かつ合理的にプレス成型油を洗浄除去できる。
【００１４】
次に本発明の第２番目のプレス成型品の処理方法の構成によれば、前記一般式（化１）で示されるアルキルカーボネートを有効成分として含有してなるプレス成型油をプレス表面に塗布し、金属材料をプレス成型した後、プレス成型された金属材料を加熱して前記プレス成型油を蒸発または熱分解して除去することにより、基準以下である約１０μｇ／ｃｍ2 以下の油分残渣を得ることができる。
【００１５】
前記において、加熱温度が１００〜６００℃であり、ＣＯ、ＣＯ2 及び不活性ガスから選ばれる少なくとも一つのガスを含む雰囲気条件であるという好ましい構成によれば、効率良く、かつ合理的にプレス成型油を洗浄除去できる。
【００１６】
また前記本発明の第１〜２番目のプレス成型品の処理方法の構成において、プレス成型品が、黒化処理前の陰極線管用シャドウマスクであると、成型油が除去され、良好な黒化膜を得ることができる。
【００１７】
【実施例】
以下実施例を用いて本発明をさらに具体的に説明する。
（実施例１）
プレス成型油として前記式（化１）中、Ｒ1 及びＲ2 の炭素原子数が１２〜１６の範囲の混合物からなる長鎖アルキルカーボネートを有効成分とするオイル（一例として、ミテックス社製(Mitecs Corporation)の「ＬＩＡＬＣＡＲＢ  ＳＲ−１０００／ＶＲ」、外観：無色または淡黄色透明液体、粘度（４０℃）：１７．０センチストークス、引火点：２４０℃）を用いた。
【００１８】
シャドウマスクプレス金型或いはシャドウマスク平板に対して、１枚あたり約１ｇの前記プレス成型油を塗布してプレス成型した。塗布面としては、シャドウマスクプレス金型表面に塗布するほうが効率的で好ましかった。このようにすることで、かじり破れの生じることのない所定の良好な成型曲面を得ることができた。その後、酸化を防止するためと良好な熱放射率を得るための表面Ｆｅ3 Ｏ4 膜形成処理（黒化処理）が必要となる。しかしプレス成型油が付着された清浄度の悪い表面状態では、Ｆｅ3 Ｏ4 が得られなかったり黒化処理をする炉の中で燃焼させるため炉を傷つける恐れを生ずる。そこで、シャドウマスクの表面全域に霧状の温水シャワー処理（温度４０〜８０℃：水圧１００〜２００ｋＰａ）を付与した。温水シャワー処理は、シャドウマスク１枚あたり約３分間続けた。使用した温水量は約２０リットルであった。ここで温水の温度は、４０℃〜８０℃の範囲が最も経済的であった。その後、乾燥して水分を除去した。
【００１９】
この工程を通すことによって、良好なＦｅ3 Ｏ4 膜形成処理（黒化処理）を行うことができた。また炉を傷つける事なく処理が可能であった。
（実施例２）
実施例１において、プレス成型油の除去工程として、温水シャワー処理のかわりに温水槽を用いた超音波洗浄処理を行った。すなわち、４０℃〜８０℃の範囲の温水槽にシャドウマスクを浸漬し、３分間超音波洗浄処理した。その後、乾燥して水分を除去した。
【００２０】
この工程を通すことによって、良好なＦｅ3Ｏ4膜形成処理（黒化処理）を行うことができた。また炉を傷つける事なく処理が可能であった。
（実施例３）
実施例１において、プレス成型油の除去工程として、温水シャワー処理のかわりに、加熱温度が約３５０℃、ＣＯ、ＣＯ2及び不活性ガスから選ばれる少なくとも一つのガスを含む雰囲気条件で熱分解処理した。大気中の燃焼では金属酸化が発生するので雰囲気条件はＣＯ，ＣＯ2若しくは不活性ガスが好ましい。
【００２１】
この工程を通すことによって、良好なＦｅ3 Ｏ4 を得ることができ、かつ炉を傷つける事なく処理が可能となった。
【００２２】
【発明の効果】
以上説明したように、本発明は長鎖アルキルカーボネートを有効成分とするプレス成型油を使用することにより、良好な成型曲面を得、なおかつ油分処理が容易で清浄度が高いというすぐれた効果を有するシャドウマスクの黒化処理を提供することができるものである。したがって、テレビジョンなどの陰極線管部品に用いられるシャドウマスクなどの成型に用いても、プレス成型油は残存せず画像特性に影響を与えない。